СМОТРОВОЕ ОКНО УСТРОЙСТВ

1. Смотровое окно, которое содержит:
подложку, включающую в себя первую главную поверхность и вторую главную поверхность;
первое покрытие, нанесенное, по меньшей мере, на участок первой главной поверхности, при этом первое покрытие включает в себя один или несколько слоев оксидов металлов;
второе покрытие, нанесенное, по меньшей мере, на участок второй главной поверхности, при этом второе покрытие включает в себя, по меньшей мере, один диэлектрический слой и, по меньшей мере, один металлический слой; и
защитный слой, нанесенный на второе покрытие.
2. Смотровое окно по п.1, в котором первое покрытие включает в себя первый слой и второй слой.
3. Смотровое окно по п.2, в котором первый слой покрытия содержит один или несколько оксидов таких элементов как Zn, P, Fe, Mn, Al, Се, Sn, Sb, Hf, Zr, Ni, Bi, Ti, Co, Cr, Si и In или их сплавов.
4. Смотровое окно по п.2, в котором первый слой покрытия включает в себя градиентный слой.
5. Смотровое окно по п.4, в котором первый слой покрытия включает в себя градиентный слой, содержащий оксиды кремния и олова.
6. Смотровое окно по п.2, в котором второй слой покрытия содержит, по меньшей мере, один слой легированных оксидов металлов.
7. Смотровое окно по п.6, в котором второй слой покрытия содержит оксид олова, легированный фтором.
8. Смотровое окно по п.1, второе покрытие которого включает в себя один или несколько слоев металлов, таких как золото, медь, серебро, алюминий, или их смесей, сплавов или соединений.
9. Смотровое окно по п.1, в котором, по меньшей мере, один диэлектрический слой второго покрытия содержит, по меньшей мере, один из следующих материалов - оксидов металлов, оксидов сплавов металлов, легированных оксидов металлов, нитридов, оксинитридов и их смесей.
10. Смотровое окно по п.1, в котором второе покрытие включает в себя:
первый диэлектрический слой;
первый металлический слой, нанесенный на первый диэлектрический слой;
второй диэлектрический слой, нанесенный на первый металлический слой; и
второй металлический слой, нанесенный на второй диэлектрический слой.
11. Смотровое окно по п.10, в котором первый диэлектрический слой включает в себя пленку оксида цинка и пленку станната цинка.
12. Смотровое окно по п.10, в котором второй диэлектрический слой включает в себя первую пленку оксида цинка, пленку станната цинка, нанесенную на первую пленку оксида цинка, и вторую пленку оксида цинка, нанесенную на пленку станната цинка.
13. Смотровое окно по п.10, включающее в себя третий диэлектрический слой, нанесенный на второй металлический слой, при этом третий диэлектрический слой включает в себя первую пленку оксида цинка, пленку станната цинка, нанесенную на первую пленку оксида цинка, и вторую пленку оксида цинка, нанесенную на пленку станната цинка, а второе покрытие включает в себя третий металлический слой, нанесенный на третий диэлектрический слой.
14. Смотровое окно по п.13, включающее в себя четвертый диэлектрический слой, нанесенный на третий металлический слой, при этом четвертый диэлектрический слой включает в себя, по меньшей мере, одну пленку из станната цинка или оксида цинка.
15. Смотровое окно по п.10, в котором на второй металлический слой нанесен защитный слой.
16. Смотровое окно по п.14, в котором защитный слой нанесен на четвертый диэлектрический слой.
17. Смотровое окно по п.1, в котором защитный слой содержит, по меньшей мере, один из следующих оксидов металлов - оксид титана, оксид алюминия, оксид кремния и их смеси.
18. Смотровое окно по п.1, в котором защитный слой содержит 15-70 вес.% оксида алюминия и 85-30 вес.% оксида кремния.
19. Смотровое окно по п.1, в котором защитный слой включает в себя первый слой и второй слой, нанесенный на первый слой, при этом первый слой содержит 50-100 вес.% оксида алюминия и 50-0 вес.% оксида кремния, а второй слой содержит смесь оксидов кремния и алюминия.
20. Смотровое окно по п.19, в котором второй слой защитного слоя содержит 70-100 вес.% оксида кремния и 30-0 вес.% оксида алюминия.
21. Смотровое окно печи, которое включает в себя:
подложку из стекла, содержащую первую главную поверхность и вторую главную поверхность;
первое покрытие, нанесенное, по меньшей мере, на участок первой главной поверхности и включающее в себя:
первый слой, который включает в себя градиентный слой, содержащий оксиды кремния и олова; и
второй слой, содержащий оксид олова, легированный фтором; и
второе покрытие, нанесенное, по меньшей мере, на участок второй главной поверхности и включающее в себя:
первый диэлектрический слой, содержащий слой станната цинка и слой оксида цинка;
первый металлический слой, нанесенный на первый диэлектрический слой;
второй диэлектрический слой, нанесенный на первый металлический слой и включающий в себя слой оксида цинка, слой станната цинка и другой слой оксида цинка;
второй металлический слой, нанесенный на второй диэлектрический слой;
верхний слой, нанесенный на второй металлический слой и включающий в себя слой оксида цинка или слой оксида цинка вместе со слоем станната цинка; и
защитный слой, нанесенный на верхний слой.
22. Смотровое окно печи по п.21, в котором защитный слой содержит 15-70 вес.% оксида алюминия и 85-30 вес.% оксида кремния.
23. Смотровое окно печи по п.21, в котором защитный слой включает в себя первый слой и второй слой, нанесенный на первый слой, при этом первый слой содержит 50-100 вес.% оксида алюминия и 50-0 вес.% оксида кремния, а второй слой содержит смесь оксидов кремния и алюминия.